3
УГЛЕРОДСОДЕРЖАЩАЯ NSP НАНОЧАСТИЦА И СПОСОБ ЕЕ ПОЛУЧЕНИЯ

3
1. Углеродсодержащая наночастица, характеризующаяся тем, что она состоит из углеродного кубического монокристаллического ядра, размеры которого не превышают 4 нм, и оболочки из монокристалических углеродов SP структуры толщиной от 0,190 до 0,200 нм.
2. Способ получения углеродсодержащих наночастиц, характеризующийся тем, что осуществляют подрыв заряда взрывчатого вещества с отрицательным кислородным балансом, при этом заряд предварительно обкладывают льдом, охлажденным ниже минус 25°С, в соотношении 1:4-6 к массе заряда взрывчатого вещества, химическую очистку суспензии углеродсодержащих наночастиц, полученной в результате подрыва заряда, и дезагрегацию углеродсодержащих наночастиц в составе суспензии, включающую многократное замораживание суспензии до температуры ниже температуры кипения жидкого азота.
3. Способ получения углеродсодержащих наночастиц по п.2, характеризующийся тем, что при дезагрегации углеродсодержащих наночастиц после многократного замораживания суспензию подвергают воздействию ультразвуковых волн с частотой 18-27 Гц в течение 5-18 мин.
4. Способ получения углеродсодержащих наночастиц по п.2, характеризующийся тем, что при дезагрегации количество последовательных замораживаний суспензии составляет не менее трех.
5. Способ получения углеродсодержащих наночастиц по п.2, характеризующийся тем, что взрывчатое вещество состоит из смеси тринитротолуола и гексогена и представляет собой пластическую массу, сформованную в цилиндр с соотношением диаметра цилиндра к высоте 1:6.
6. Способ получения углеродсодержащих наночастиц по п.2, характеризующийся тем, что химическую очистку суспензии осуществляют нагревом в течение 5-7 ч в 10-20% растворе азотной кислоты, обеспечивающей удаление примесей металлов из суспензии.